(57)【要約】【課題】本発明は、印刷インキとしての基本的な性能は満足させたうえで、セット性、乾燥性に優れ、タックが低く抑えられ、ブランパイリングしにくい環境対応型の印刷インキ組成物および当該印刷インキ組成物を用いて作製された印刷物を提供することを課題とする。【解決手段】植物油の脂肪酸エステルと特定のロジン変性フェノール樹脂とを使用することで課題を解決できることを見出し、本発明を完成した。すなわち、本発明は、植物油の脂肪酸エステルとヘプタントレランスが９ｍｌ以下であるロジン変性フェノール樹脂とを含有し、さらに植物油の脂肪酸エステルが、印刷インキ組成物中に２０〜５０重量％であることを特徴とする印刷インキ組成物である。【選択図】なし【特許請求の範囲】
【請求項１】
植物油の脂肪酸エステルとヘプタントレランスが９ｍｌ以下であるロジン変性フェノール樹脂とを含有し、
さらに植物油の脂肪酸エステルが、印刷インキ組成物中に２０〜５０重量％であることを特徴とする印刷インキ組成物。
【請求項２】
基材である紙に、請求項１に記載の印刷インキ組成物を印刷して得られる印刷物。
【発明の詳細な説明】
【技術分野】
【０００１】
本発明は、オフセット印刷用インキに関する。
【背景技術】
【０００２】
従来、オフセット印刷インキは、顔料、樹脂、石油系溶剤や植物油などで構成されている。また、オフセット印刷インキを用いるオフセット印刷は、オフセット輪転印刷に利用されるヒートセット型乾燥、オフセット枚葉印刷や新聞印刷に利用される浸透型乾燥や酸化重合型乾燥といった各種乾燥方式が知られており、なかでもヒートセット型乾燥は、オフセット印刷インキ中の石油系溶剤を、印刷直後に乾燥機中を通過させて当該溶剤を強制的に蒸発させることにより印刷紙面上にオフセット印刷インキを固着（セット）させる方法である。ヒートセット型オフセット輪転印刷は、高速で、乾燥機によるオフセット印刷インキのセットが短時間で行われることから現在主流の印刷方式である。オフセット印刷インキに使用される石油系溶剤は、芳香族成分を１％以下に抑えたＡＦ（アロマフリー）溶剤が主流であり、ヒートセット型オフセット輪転印刷では、適当な蒸発速度、乾燥性が必要であることから、浸透型乾燥方式の枚葉印刷や新聞印刷に使用される溶剤と比較すると、低い沸点範囲のものが使用される。例えば、ヒートセット型オフセット輪転インキには、沸点範囲が２５９〜２８２℃のＡＦソルベント７（新日本石油（株）社製）が多く使われる。枚葉印刷インキには、沸点範囲が２９６〜３１７℃のＡＦソルベント６（新日本石油（株）社製）や沸点範囲が２７５〜３０６℃のＡＦソルベント５（新日本石油（株）社製）が多く使われる。また、ＡＦ溶剤といえども、ＶＯＣ成分は少なくとも含まれている。
【０００３】
したがって、ヒートセット型オフセット輪転印刷は、溶剤を蒸発させてオフセット印刷インキを乾燥させることから、揮発性有機化合物、いわゆるＶＯＣ（Ｖｏｌａｔｉｌｅ  Ｏｒｇａｎｉｃ  Ｃｏｍｐｏｕｎｄ）成分の蒸発が起こる。また、枚葉印刷では、オフセット印刷インキ中の溶剤が浸透し、その後徐々に酸化重合して乾燥固着するが、ＡＦ溶剤を使用していても、大気中へのＶＯＣ成分の蒸発は起こる。
【０００４】
近年の印刷業界ではオフセット印刷インキ中に含まれるＶＯＣ成分や芳香族系成分、ナフテン系成分の排出を抑制し環境負荷の低減を図る要望があるため、ＡＦ溶剤からＶＯＣ成分を含まない植物油成分へ転換を図ることで、ＶＯＣ成分を除いたオフセット印刷インキがある。しかし、ＡＦ溶剤に比べて植物油成分は粘度が高いため、浸透性が悪く、セット性が遅くなる。また、植物油成分の比率が多くなるため、印刷物中に残留しやすいため、乾燥性に影響してしまう。しかも、蒸発しやすい溶剤を蒸発しにくい植物油成分に転換することから、乾燥機で強制的に溶剤を蒸発させて乾燥するヒートセット型オフセット輪転インキには、完全に植物油成分に転換することはできず、浸透乾燥型のオフセット枚葉印刷に利用される枚葉オフセット印刷インキでのみ実現されている。
【０００５】
現状、ヒートセット型オフセット輪転印刷の印刷現場では、乾燥機からのＶＯＣ排出抑制のために排ガス処理装置を設置して環境負荷の低減を図ったり、乾燥にかかるエネルギーの削減のために乾燥機の温度を少しでも下げて印刷する一方で、生産性の向上のために印刷速度の高速化や印刷にかかるコストの削減のために安価で低品質の印刷用紙の利用が進んでいる。このため、乾燥不良による汚れ、紙剥け、ブランパイリング、光沢の低下などにより印刷物の画像品質低下が起こるというジレンマに陥っている。
【０００６】
乾燥不良による汚れは、乾燥機の乾燥温度が低かったり、印刷速度が高速であったりする場合、印刷用紙などに印刷されたオフセット印刷インキのセットが十分でなく、乾燥機中で擦れて汚れたり、クーリングローラーへ転写されて徐々に積もり、汚れとなったり、オフセット印刷インキ皮膜の表面強度が十分でないことなどによりガイドローラー、ターンバー、三角板、折機などで擦れて汚れたりすることである。
【０００７】
紙剥けは、安価で低品質の印刷用紙を使用した場合、概してそれらは紙面強度が弱く、オフセット印刷インキのタックが高いと起こりやすくなり、さらに印刷速度が高速になると、印刷時のオフセット印刷インキの見掛けのタックが高くなることにより、より起こりやすくなる。
【０００８】
ブランパイリングは、ブランケット上に粘着性の高まったインキが徐々に堆積する現象であるが、オフセット印刷インキの溶解性が高いと、タックの経時での上昇（タック上昇巾ΔＴ）が大きくなり（機上安定性が悪い、ともいう）、ブランパイリングが起きる。この現象に起因して紙剥けが起こりやすくなる。
【０００９】
特許文献１には、ロジン変性フェノール樹脂と植物エステルを溶剤主成分とし、さらにオレフィン系モノマー、ジエン系モノマーの少なくとも１種を重合して得られるポリマーを使用し、従来のインキに比べて大幅にＶＯＣを削減し、かつ高速セット性を備えた印刷インキ組成物が開示されているが、枚葉インキに関するものであり、ヒートセットオフセット輪転インキでは乾燥性が悪く実用できないものであった。
【００１０】
特許文献２〜４には、脂肪酸エステルおよび／又は脂肪族エーテルとｎ−ヘプタントレランスが１０ｍｌ〜２５ｍｌであるロジン変性フェノール樹脂を使用し、かつ石油系溶剤を使用しない印刷インキ組成物が開示されているが、上記範囲のロジン変性フェノール樹脂は通常選択的に使用されるものであり、特定の脂肪酸エステルおよび／又は脂肪族エーテルを組み合わせることにより、従来のインキと同等の乾燥性並びに印刷適性・印刷効果を有するとしている。しかし、１０ｍｌ未満のロジン変性フェノール樹脂を使用した例については、比較例の記載からも詳細な説明がなく、臨界的意義が不明である。また脂肪族エーテルは、特有の不快な臭気を有しており、作業環境を悪化させるだけでなく、当該インキを用いて印刷された印刷物においても異臭が感じられるという問題がある。
【００１１】
特許文献５には、ワニス用樹脂と特定の脂肪酸エステルを含有し、印刷適性を阻害せずにインキの蒸発乾燥性と機上安定性のバランスに優れたオフセット輪転印刷インキが開示されているが、ワニス用樹脂に用いているロジン変性フェノール樹脂の溶解性についての記載がなく、蒸発乾燥性と機上安定性以外の光沢や紙剥けといった印刷適性について満足できるものではなかった。
【先行技術文献】
【特許文献】
【００１２】
【特許文献１】特開２００２−１５５２２７号公報
【特許文献２】特開２００４−２０４２０２号公報
【特許文献３】特開２００４−２０４２０３号公報
【特許文献４】特開２００４−２４４５１９号公報
【特許文献５】特開２００６−１７６７５４号公報
【発明の概要】
【発明が解決しようとする課題】
【００１３】
従って、本発明は、印刷インキとしての基本的な性能は満足させたうえで、セット性、乾燥性に優れ、タックが低く抑えられ、ブランパイリングしにくい環境対応型の印刷インキ組成物および当該印刷インキ組成物を用いて作製された印刷物を提供することを課題とする。
【課題を解決するための手段】
【００１４】
本発明者は、鋭意検討した結果、植物油の脂肪酸エステルとヘプタントレランスが９ｍｌ以下の特定のロジン変性フェノール樹脂とを使用することで課題を解決できることを見出し、本発明を完成した。
【００１５】
すなわち、本発明は、
［１］植物油の脂肪酸エステルとヘプタントレランスが９ｍｌ以下であるロジン変性フェノール樹脂とを含有し、さらに植物油の脂肪酸エステルが、印刷インキ組成物中に２０〜５０重量％であることを特徴とする印刷インキ組成物、
［２］基材である紙に、［１］記載の印刷インキ組成物を印刷して得られる印刷物、
である。
【発明の効果】
【００１６】
本発明によると、印刷インキとしての基本的な性能は満足させたうえで、セット性、乾燥性に優れ、タックが低く抑えられ、ブランパイリングしにくい環境対応型の印刷インキ組成物および当該印刷インキ組成物を用いて作製された印刷物を提供できる。
【発明を実施するための形態】
【００１７】
以下、本発明を実施するための形態を詳細に説明する。なお、本実施形態は、本発明を実施するための一形態に過ぎず、本発明は本実施形態によって限定されるものではなく、本発明の要旨を逸脱しない範囲で種々の変更実施の形態が可能である。
【００１８】
本発明の印刷インキ組成物（以下、単にインキともいう）は、植物油の脂肪酸エステルとヘプタントレランスが９ｍｌ以下であるロジン変性フェノール樹脂とを含有し、さらに植物油の脂肪酸エステルが、印刷インキ組成物中に２０〜５０重量％であることを特徴とする印刷インキ組成物である。
【００１９】
本発明の植物油の脂肪酸エステルは、大豆油、アマニ油、菜種油、オリーブ油、桐油、綿実油、サフラワー油、向日葵油、トール油、脱水ヒマシ油、胡麻油、カラシ油、トウモロコシ油、落花生油などを由来とした炭素数が１８以上の脂肪酸とモノアルコールとをエステル交換したものや植物油の脂肪酸とモノアルコールを直接エステル反応させた脂肪酸モノアルキルエステルが例示できる。また、脂肪酸モノアルキルエステルを構成するアルコール由来のアルキル基の炭素数は１〜１２のものが好ましく、具体例としてメチル、エチル、プロピル、ブチル、イソブチル、ペンチル、ヘキシル、ヘプチル、オクチル、ノニル、デシル、ウンデシル、ドデシル、３−メチル−１−ブチル、２，２−ビス（ヒドロキメチル）ブチル、２，４−ジメチル−３−ペンチル、２−エチル−１−ブチル、２−エチル−１−ヘキシル、３，５，５−トリメチル−１−ヘキシル、４−デシル、２−イソプロピル−５−メチル−１−ヘキシル、２−ブチル−１−オクチルなどである。なかでも特に好ましいのはメチル、エチル、プロピル、ブチル、イソブチル、オクチル、２−エチルヘキシル、２，２−ビス（ヒドロキメチル）ブチルなどである。例えば、ト−ル油脂肪酸ブチルエステル、トール油脂肪酸イソブチルエステル、大豆油脂肪酸メチルエステル、大豆油脂肪酸エチルエステル、大豆油脂肪酸プロピルエステル、大豆油脂肪酸ブチルエステル、大豆油脂肪酸ヘキシルエステル、大豆油脂肪酸２−エチルヘキシルエステル、アマニ油脂肪酸メチルエステル、アマニ油脂肪酸エチルエステル、アマニ油脂肪酸プロピルエステル、アマニ油脂肪酸ブチルエステル、アマニ油脂肪酸２−エチルヘキシルエステル、ヒマシ油脂肪酸メチルエステルなどが好ましい。上記植物油の脂肪酸エステルは、樹脂に対する溶解性が上がり、印刷物の光沢向上に優れた効果がある。
【００２０】
また、脂肪酸モノアルキルエステルの酸価が４ｍｇＫＯＨ／ｇ以下であるものが好ましく、１ｍｇＫＯＨ／ｇ以下であるものがより好ましい。４ｍｇＫＯＨ／ｇを超えるものは、極性が大きくなるため、版の非画線部にインキが付着しやすくなり、汚れの原因となる。なお、酸価は、試料１ｇ中に含有する遊離酸を中和するのに要する水酸化カリウムのｍｇ数で求められる（ＪＩＳ  Ｋ３３３１による）。
【００２１】
前記植物油の脂肪酸エステルの含有量は、印刷インキ組成物中に２０〜５０重量％の範囲内であることが好ましい。なかでも、特に好ましいのは、２５〜４０重量％の範囲内である。２０重量％未満では、インキの溶解力が不足するため、着肉性、光沢の低下を招くおそれがあり、５０重量％を超えると、溶解力が高すぎるため、着肉性、光沢は向上するものの、乾燥性が低下し、ミスチングし易くなる。
【００２２】
本発明のロジン変性フェノール樹脂のヘプタントレランス（複数のロジン変性フェノール樹脂を混合して用いる場合はその加重平均値）は９ｍｌ以下であることが好ましい。なかでも、特に好ましいのは、５ｍｌ以上、９ｍｌ以下の範囲である。ヘプタントレランスが５ｍｌより低いロジン変性フェノール樹脂は、極端な低溶解性となり製造上得ることが困難であるとともに、流動性が低下し、ローラー間転移性、紙面への着肉が低下するため、品質の良い印刷物を安定して生産できなくなる。９ｍｌより大きいと、セット性、乾燥性が劣るとともに、流動性が過剰になり、網点が太ったり、ミスチングし易くなる。
【００２３】
植物油の脂肪酸エステルと、ヘプタントレランスが９ｍｌ以下のロジン変性フェノール樹脂とを併用することが重要であり、このことにより、印刷時に、インキ中の植物油の脂肪酸エステルとロジン変性フェノール樹脂の離脱が速やかに行われ、セット性や乾燥性が大きく向上する。一方、植物油の脂肪酸エステルを使用せず、従来のＡＦ溶剤などでは、樹脂に対する溶解性が劣ってしまい、ワニスが白濁したり、光沢の向上に効果がない。また、ヘプタントレランスが９ｍｌ以下のロジン変性フェノール樹脂を使用しない場合には、流動性が過剰になってしまう。
【００２４】
また、本発明の植物油の脂肪酸エステルと、ヘプタントレランスが９ｍｌ以下のロジン変性フェノール樹脂と、溶剤と、アルミキレート剤などを混合過熱溶解して印刷インキ用ワニス（以下、単にワニスともいう）とすることが好ましい。
【００２５】
本発明において、樹脂のヘプタントレランスとは、ビーカーにロジン変性フェノール樹脂１ｇを秤り取り、トルエン９ｇに溶解させ、２５℃において、ノルマルヘプタンをビュレットにて滴下していき、溶液が白濁しビーカー下の新聞紙活字（１０ポイント）が判定出来なくなるまでのノルマルヘプタン滴下量（ｍｌ）である。
【００２６】
本発明のロジン変性フェノール樹脂は、重量平均分子量が４０，０００〜３００，０００の範囲内であることが好ましい。なかでも、特に好ましいのは、重量平均分子量が５０，０００〜２５０，０００の範囲内である。重量平均分子量が３００，０００を超えると溶解性が低下するため、溶剤離脱性が早くなることにより、機上安定性が劣り、紙剥けが発生しやすくなる。また高い弾性を有するため、顔料分散性の低下、紙面への着肉低下や、レベリング性、流動性低下による光沢低下が起こりやすくなる。
ここで、重量平均分子量は、ＧＰＣ法（ポリスチレン換算）による測定値である。
【００２７】
本発明のロジン変性フェノール樹脂の含有量は、印刷インキ全量中に２０〜３５重量％の範囲内であることが好ましい。なかでも、特に好ましいのは、印刷インキ全量中に２５〜３０重量％の範囲内である。２０重量％未満では固形分が少ないため、低粘度となって流動性が過剰となり所望のインキを得ることが困難となり、３５重量％を超えると光沢が低下しやすくなるため好ましくない。
【００２８】
本発明の植物油の脂肪酸エステルとロジン変性フェノール樹脂の比率は、ワニス中の重量比で４０／６０〜７０／３０の範囲内であることが好ましい。なかでも、特に好ましいのは、４５／５５〜６０／４０の範囲内である。植物油の脂肪酸エステルとロジン変性フェノール樹脂の比率において、ロジン変性フェノール樹脂が重量比で６０重量％を超えると溶解性が劣り、セット性が劣り、タックも上昇し、紙剥けしやすくなる。
【００２９】
本発明のロジン変性フェノール樹脂以外のバインダー樹脂は、その他のロジン変性フェノール樹脂、重合ロジンエステル、ロジン変性マレイン酸樹脂、アルキド樹脂、ポリエステル樹脂及び石油樹脂等を示し、それらは任意に単独または２種類以上を組み合わせて使用する事ができる。
【００３０】
本発明で用いられる溶剤としては、流動性付与などの目的で、ＡＦ溶剤、ノルマルパラフィン系溶剤、イソパラフィン系溶剤、マシン油、シリンダー油などに代表される石油系溶剤、植物油、植物油の脂肪酸エステル、ビニリデンオレフィンなどを適宜選択して用いることができるが、ＶＯＣ成分を含まない環境対応型のインキとする場合には、ＡＦ溶剤やマシン油などの石油系溶剤の使用は控え、植物油、植物油の脂肪酸エステル、ビニリデンオレフィンなど揮発しない溶剤の使用が好ましい。
【００３１】
本発明で用いられる植物油としては、主に大豆油が用いられる。その他の植物油としては、例えばアマニ油、菜種油、ヤシ油、オリーブ油、桐油、トール油などおよびこれらを再生処理したものが挙げられる。
【００３２】
本発明の印刷インキ組成物の全量に対し植物油は、７〜３０重量％の範囲内であることが好ましい。なかでも、特に好ましいのは１０〜２５重量％の範囲内である。７重量％未満では光沢が低下する。３０重量％を超える量を添加しても光沢の向上効果は得られず、溶解性が高くなり、タックの経時での上昇が大きくなるため、ブランケット上に堆積したインキの粘着性が高まり、アフタータックが残り、紙剥けしやすくなる。
【００３３】
本発明で用いられるキレート剤はゲル化剤として働くものであるが、金属キレート、特に、エチルアセトアセテートアルミニウムジイソプロポキシド、アルミニウムトリスエチルアセトアセテートなどのアルミニウムキレート化合物が好ましく用いられる。
【００３４】
本発明で用いられる顔料としては、有機顔料または無機顔料であり、例えばジスアゾイエロー、カーミン６Ｂ、フタロシアニンブルーなどに代表される有機顔料、およびカーボンブラック、炭酸カルシウムなどに代表される無機顔料などであり、特に限定されない。
【００３５】
本発明では、他に印刷インキとしての機能向上を目的として、適宜、顔料分散剤、乳化剤、乾燥防止剤、乾燥促進剤、整面剤、滑剤などの添加剤を用いることができる。
【００３６】
例えば、耐摩擦性、ブロッキング防止剤、滑り剤としては、カルナバワックス、パラフィンワックス、マイクロクリスタリンワックスなどの天然ワックス、フィッシャートロプスワックス、ポリエチレンワックス、ポリプロピレンワックス、ポリテトラフルオロエチレンワックス、ポリアミドワックス、シリコーン化合物等の合成ワックスを例示することができる。
【００３７】
本発明の印刷インキ組成物は、従来公知の方法により製造できる。例えば、ロジン変性フェノール樹脂、植物油の脂肪酸エステル、溶剤、アルミキレート剤及びその他の添加物を混合過熱溶解してワニスを得、このワニスに顔料を３本ロール、ビーズミルなどで分散させた混合物に、溶剤、添加剤、植物油の脂肪酸エステルなどを添加して製造される。
【００３８】
本発明の印刷物は、基材となる紙に、通常のオフセット印刷により製作出来る。
【００３９】
本発明の印刷物に用いる基材としては、通常のオフセット印刷が可能な用紙であれば使用できるが、特に、オフセット印刷に適する更紙（非塗工紙）、微塗工紙、コート紙、アート紙などが好ましく用いられる。
【実施例】
【００４０】
以下、本発明を実施例によって更に詳細に説明するが、本発明はこれらの実施例に限定されるものではない。なお、例中、「部」は「重量部」を、「％」は「重量％」を示す。
【００４１】
［ワニスの調製］
製造例１
ロジン変性フェノール樹脂Ｒ１（重量平均分子量５７，０００、ヘプタントレランス７．９ｍｌ、ハリマ化成（株）製）３７．５部、トール油脂肪酸ブチルエステル（ハートールＢＵ、ハリマ化成（株）製）３１部、大豆白絞油３１部、アルミキレート剤（ＡＬＣＨ、川研ファインケミカル（株）製）０．４部およびジブチルヒドロキシトルエン０．１部を反応容器中に仕込み、窒素ガスを吹き込みながら１８５℃に昇温し、６０分撹拌混合して、ワニスＶ１を得た。
【００４２】
製造例２
ロジン変性フェノール樹脂Ｒ２（重量平均分子量２２０，０００、ヘプタントレランス８．０ｍｌ、ハリマ化成（株）製）３５．７部、トール油脂肪酸ブチルエステル（ハートールＢＵ、ハリマ化成（株）製）３２部、大豆白絞油３２部、アルミキレート剤（ＡＬＣＨ、川研ファインケミカル（株）製）０．２部およびジブチルヒドロキシトルエン０．１部を反応容器中に仕込み、窒素ガスを吹き込みながら１８５℃に昇温し、６０分撹拌混合して、ワニスＶ２を得た。
【００４３】
製造例３
ロジン変性フェノール樹脂Ｒ３（重量平均分子量６３，０００、ヘプタントレランス８．１ｍｌ、ハリマ化成（株）製）３７．１部、トール油脂肪酸ブチルエステル（ハートールＢＵ、ハリマ化成（株）製）３１．２部、大豆白絞油３１．２部、アルミキレート剤（ＡＬＣＨ、川研ファインケミカル（株）製）０．４部およびジブチルヒドロキシトルエン０．１部を反応容器中に仕込み、窒素ガスを吹き込みながら１８５℃に昇温し、６０分撹拌混合して、ワニスＶ３を得た。
【００４４】
製造例４
ロジン変性フェノール樹脂Ｒ６（重量平均分子量９０，０００、ヘプタントレランス１１．８ｍｌ、荒川化学工業（株）製）４１．４部、大豆油脂肪酸ブチルエステル（ＳＦＢ−２、東新油脂（株）製）３３部、大豆白絞油２５部、およびアルミキレート剤（ＡＬＣＨ、川研ファインケミカル社製）０．５部およびジブチルヒドロキシトルエン０．１部を反応容器中に仕込み、窒素ガスを吹き込みながら１８５℃に昇温し、６０分撹拌混合して、ワニスＶ４を得た。
【００４５】
製造例５
ロジン変性フェノール樹脂Ｒ４（重量平均分子量１４８，０００、ヘプタントレランス５０ｍｌ、荒川化学工業（株）製）２５部、ロジン変性フェノール樹脂Ｒ５（重量平均分子量１２２，０００、ヘプタントレランス３０ｍｌ、荒川化学工業（株）製）１５部、大豆白絞油１０部、ＡＦソルベント７（新日本石油社製）４９．２５部、およびアルミキレート剤（ＡＬＣＨ、川研ファインケミカル社製）０．６５部およびジブチルヒドロキシトルエン０．１部を反応容器中に仕込み、窒素ガスを吹き込みながら１８５℃に昇温し、６０分撹拌混合して、ワニスＶ５を得た。
【００４６】
実施例１〜３
表１に示したように、ワニス、シアニンブルー（ＧＢＫ１９ＳＤ、ＤＩＣ（株）製）、炭酸カルシウム（白艶華Ｏ、白石カルシウム（株）製）、大豆油脂肪酸ブチルエステル（ＳＦＢ−２、東新油脂（株）製）を添加して混合し、さらに、３本ロールミルで練肉して、インキベースを得、さらにワニス、ワックス（シャムロック社製、フロロスパース１５３ＤＭ）および大豆油脂肪酸ブチルエステル（ＳＦＢ−２、東新油脂（株）製）を添加、混合し、Ｌ型粘度計（２５℃）による粘度値が１７〜２２Ｐａ・ｓの実施例１〜３の印刷インキ組成物を得た。
【００４７】
比較例１
植物油の脂肪酸エステルと９ｍｌを超えるロジン変性フェノール樹脂とを併用した例で、実施例１と同様の操作を実施し、比較例１の印刷インキ組成物を得た。配合は、表１に示した。
【００４８】
比較例２
植物油の脂肪酸エステルをＡＦソルベント７および大豆白絞油に置換し、９ｍｌを超えるロジン変性フェノール樹脂とを併用した従来品の例で、実施例１と同様の操作を実施し、比較例２の印刷インキ組成物を得た。配合は、表１に示した。
【００４９】
【表１】
2014111682.tif 000002
【００５０】
表１（実施例１〜３および比較例１〜２）の印刷インキ組成物について、下記のテーブルテストを行った。その結果を表２に示す。
【００５１】
［セット性］
実施例１〜３および比較例１〜２の各印刷インキ組成物をＲＩテスター（（株）明製作所製）でコート紙に展色し、すぐに自動インキセット試験機（（株）東洋精機製作所製）を用いて、展色面に重ねた上質紙への印刷インキ組成物の付着度を目視により確認し、付着が認められなくなるまでに要した時間を測定した。この時間が短いほど、セット性が優れる。
【００５２】
［乾燥性］
実施例１〜３および比較例１〜２の各印刷インキ組成物をプリューフバウ印刷適性試験機（ＭＺ−ＩＩ、プリューフバウ（株）社製）を用い、印圧４００Ｎ、印刷速度１０ｍ／秒の条件で、印刷インキ組成物０．２ｃｃをコート紙に展色し、紙面乾燥温度を１１０〜１２０℃になるように調節して、試料片を乾燥させた。乾燥させた試料片をすぐに取り出し、指触にて試料片のべた付き具合を評価した。べた付きがないほど、乾燥性が優れる。
べた付きの程度について、○：べた付きがないもの、△：ややべた付きがあるもの（実用上問題ない程度）、×：べた付きがあり、実用できない、の３段階で評価した。
なお、プリューフバウ印刷適性試験機はドイツのＦＯＧＲＡ印刷製版研究所で開発された試験機で印刷インキ組成物の評価に広く用いられている。
【００５３】
［タック］
実施例１〜３および比較例１〜２の各印刷インキ組成物をインコメーター（（株）東洋精機製作所製）を使用し、インキ量１．３１ｃｃ、室温２５℃、ローラー温度３０℃、回転数４００ｒｐｍの条件下で１分後の数値（タック値）を測定した。タック値が低いほど、紙剥けしにくくなり、優れる。
【００５４】
［機上安定性］
実施例１〜３および比較例１〜２の各印刷インキ組成物をインコメーター（（株）東洋精機製作所製）を使用し、インキ量１．３１ｃｃ、室温２５℃、ローラー温度３０℃、回転数１２００ｒｐｍの条件下で０分のタック値と１０分後のタック値の差（タック変化）を測定し、評価した。タック変化がより少ないものほど、機上安定性が優れる。
タック変化について、○：４．０未満（機上安定性最良）、△：４．０以上７．０未満（機上安定性良好、実用上問題ない）、×：７．０以上（機上安定性が劣り、実用できない）、の３段階で評価した。
【００５５】
上記の他、その他の印刷適性について、以下のテストを行なった。
【００５６】
［流動性］
実施例１〜３および比較例１〜２の各印刷インキ組成物をスプレッドメーター（（株）東洋精機製作所製）によってインキの広がり（直径；ｍｍ）１分値を測定、評価した。広がり直径について、○：３９．０ｍｍ以上４１．０ｍｍ未満（実用上最適）、△：３８．０ｍｍ以上３９．０ｍｍ未満又は４１．０ｍｍ以上４２．０ｍｍ未満（実用上問題ない）、×：３８．０ｍｍ未満または４２．０ｍｍ以上（流動性不足または流動性過多により、実用できない）、の３段階で評価した。
【００５７】
［光沢］
実施例１〜３および比較例１〜２の各印刷インキ組成物をＲＩテスター（（株）明製作所製）でコート紙に展色し、光沢度計ＰＧ−１（日本電色工業（株）社製、６０°）による測定値を評価した。光沢値が高いほど優れる。
光沢値について、○：５５．０以上、△：４８．０以上、５５．０未満（実用上問題ない）、×：４８．０未満（光沢が低く、実用できない）、の３段階で評価した。
【００５８】
［ミスチング］
実施例１〜３および比較例１〜２の各印刷インキ組成物をインコメーター（（株）東洋精機製作所製）を使用し、インキ量２．６２ｃｃ、室温２５℃、ローラー温度３５℃、回転数２０００ｒｐｍの条件下で、１分間運転した後のインコメーターロールの背面に設置した白紙へ飛散したインキの飛散状態を目視にて評価した。飛散量が少ないほど、ミスチングが優れる。飛散状態について、○：少ないもの、△：やや多いもの（実用上問題ない程度）、×：多いもの（実用できない）、の３段階で評価した。
【００５９】
［耐摩擦性］
実施例１〜３および比較例１〜２の各印刷インキ組成物をＲＩテスター（（株）明製作所製）でコート紙に展色し、すぐに温度調整可能なオーブンを用いて、１２０℃、１０秒間、試料片を加熱し、乾燥させた。加熱後、試料片を１分間放冷し、放冷した試料片のインキ面を学振型耐摩擦性試験機にて白紙で擦り、色落ちの程度を目視にて評価した。色落ちが少ないものほど、耐摩擦性が優れる。色落ちの程度について、○：少ないもの、△：やや多いもの（実用上問題ない程度）、×：多いもの（実用できない）、の３段階で評価した。
【００６０】
［乳化試験］
実施例１〜３および比較例１〜２の各印刷インキ組成物についてリソトロニック乳化試験機（ＮＯＶＯＣＯＮＴＲＯＬ社製）を使用し、インキ２５ｇを４０℃において回転数１２００ｒｐｍで、インキ２５ｇに対して、２ｍｌ／分の速度で水を添加していき、インキが飽和した時点の水分量を測定し、インキ２５ｇに対する重量％とし、評価した。
乳化率（％）＝１００×（飽和時点の水分量ｇ）／（インキ量ｇ）
乳化率は、印刷機による印刷試験において、概ね３０〜５０％の範囲であることが好ましい効果が得られることが確認されている。
【００６１】
【表２】
2014111682.tif 000003
【００６２】
表２によると、実施例１〜３の印刷インキ組成物と比較して、比較例１の特許文献３に類似したヘプタントレランスが９ｍｌより大きい樹脂を使用した印刷インキ組成物は、セット性、乾燥性、耐摩性が劣り、また流動性が過多となり、ミスチングが劣る結果であった。また、比較例２の従来品の例である印刷インキ組成物は、乾燥性、流動性、光沢、ミスチング、耐摩擦性、乳化の適性については、同等か遜色のないレベルであるが、セット性および機上安定性が劣り、タックが高い結果であった。
【００６３】
［実機印刷試験：擦れ汚れ］
実施例１〜３および比較例１〜２の各印刷インキ組成物を、４色オフセット輪転機を使用して印刷試験を行ない、擦れ汚れが発生しない紙面温度を調べた。なお、擦れ汚れが発生しない紙面温度とは、ある紙面温度において、印刷機折機から排出された印刷直後の印刷物を適当部数抜き取り、すぐにベタ画像部を指で擦り、その擦れ具合を目視にて判定し、擦れ汚れが発生しなかった場合、乾燥機の設定温度を下げ、同様の作業を擦れ汚れが発生するまで繰り返し行い、擦れ汚れが発生しなかったときの最低の紙面温度とした。
印刷機：（株）小森コーポレーション製  ４色オフセット輪転機
印刷回転数：６００ｒｐｍ
印刷版：ＣＴＰ版
用紙：微塗工紙
紙面温度は、放射温度計ＩＴ−５４０（堀場製作所（株）製）を使用し、乾燥機出口を通過直後の紙面上の温度を測定した。また、同時にその時の乾燥機の設定温度も記録した。
【００６４】
［実機印刷試験：着肉性］
実施例１〜３および比較例１〜２の各印刷インキ組成物について、標準的な濃度の印刷物を与えることのできるインキの送り量を測定し、比較例２の従来品を基準として、その増減を％で表示した。
【００６５】
［実機印刷試験：ドットゲイン］
上記着肉性試験で得られた印刷物を倍率１００倍顕微鏡で網点の太りを観察し、比較例２の従来品を基準として、○：基準より細い、×：基準より太っている、の２段階で評価した。
【００６６】
【表３】
2014111682.tif 000004
【００６７】
表３によると、実施例１〜３の印刷インキ組成物は、比較例１〜２と乾燥温度は同程度であるが、着肉性、ドットゲインは明らかに優れていることが分かった。これらの結果から、特定の樹脂と植物油の脂肪酸エステルを併用することで、従来品と同等の乾燥温度において、着肉性が向上しインキ送り量が抑えられることにより、ロングラン印刷時のブランケット上のインキパイリング（ブランパイリング）が軽減し、ブランケット洗浄回数の減少や不要な機械停止の低減など生産効率の向上に寄与するとともに、網点の太りが発生しないことにより、鮮明な印刷物を与えることができ、品質の向上に貢献するという効果を奏する。